(57)【要約】      （修正有）【課題】高強度、高耐力で耐衝撃性に優れる、Ａｌ−Ｍｇ−Ｓｉ系アルミニウム合金板及びその製造方法を提供する。【解決手段】Ｓｉ：０．５０〜０．９０質量％、Ｆｅ：０．７０質量％未満、Ｃｕ：０．１０〜０．９０質量％、Ｍｇ：０．８０〜１．７質量％、Ｍｎ：０．１０〜１．３質量％、Ｃｒ：０．２０〜０．９０質量％、Ｔｉ：０．００５〜０．１０質量％及び残部がＡｌ及び不可避的不純物からなるアルミニウム合金冷延板であって、Ｌ方向を長手方向とする試験片の引張り強度をＵＴＳＬと定義し、Ｌ方向を長手方向とする試験片のシャルピー値をＳＬと定義し、５５０℃×５分間の溶体化処理を施し、さらに１７５℃×１４時間の人工時効処理を施した後に測定した、ＵＴＳＬが３４０ＭＰａ以上であり、ＳＬが１６．０Ｊ／ｃｍ２以上であるＡｌ−Ｍｇ−Ｓｉ系アルミニウム合金冷延板。【選択図】図１
2020164946.tif 000002
【特許請求の範囲】
【請求項１】
Ｓｉ：０．５０〜０．９０質量％、Ｆｅ：０．７０質量％未満、Ｃｕ：０．１０〜０．９０質量％、Ｍｇ：０．８０〜１．７質量％、Ｍｎ：０．１０〜１．３質量％、Ｃｒ：０．２０〜０．９０質量％、Ｔｉ：０．００５〜０．１０質量％及び残部がＡｌ及び不可避的不純物からなり、Ｓｉ／Ｍｇ比が０．４〜０．９の範囲である成分組成を有するアルミニウム合金冷延板であって、
Ｌ方向を長手方向とする試験片の引張り強度をＵＴＳＬと定義し、Ｌ方向を長手方向とする試験片の０．２％耐力をＹＳＬと定義し、Ｌ方向を長手方向とする試験片のシャルピー値をＳＬと定義し、ＬＴ方向を長手方向とする試験片のシャルピー値をＳＬＴと定義すると、５５０℃×５分間の溶体化処理を施し、さらに１７５℃×１４時間の人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上であることを特徴とするＡｌ−Ｍｇ−Ｓｉ系アルミニウム合金冷延板。
【請求項２】
Ｌ方向を長手方向とする試験片の伸びをＥＬＬと定義すると、５５０℃×５分間の溶体化処理を施し、さらに１７５℃×１４時間の人工時効処理を施した後に測定した、ＥＬＬが１５．０％以上であることを特徴とする請求項１に記載のＡｌ−Ｍｇ−Ｓｉ系アルミニウム合金冷延板。
【請求項３】
Ｓｉ：０．５０〜０．９０質量％、Ｆｅ：０．７０質量％未満、Ｃｕ：０．１０〜０．９０質量％、Ｍｇ：０．８０〜１．７質量％、Ｍｎ：０．１０〜１．３質量％、Ｃｒ：０．２０〜０．９０質量％、Ｔｉ：０．００５〜０．１０質量％及び残部がＡｌ及び不可避的不純物からなり、Ｓｉ／Ｍｇ比が０．４〜０．９の範囲である成分組成を有するアルミニウム合金冷延板であって、
Ｌ方向を長手方向とする試験片の引張り強度をＵＴＳＬと定義し、Ｌ方向を長手方向とする試験片の０．２％耐力をＹＳＬと定義し、Ｌ方向を長手方向とする試験片のシャルピー値をＳＬと定義し、ＬＴ方向を長手方向とする試験片のシャルピー値をＳＬＴと定義すると、５５０℃×５分間の溶体化処理を施し、さらに１７５℃×１４時間の人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上であることを特徴とする成形用Ａｌ−Ｍｇ−Ｓｉ系アルミニウム合金冷延板。
【請求項４】
Ｌ方向を長手方向とする試験片の伸びをＥＬＬと定義すると、５５０℃×５分間の溶体化処理を施し、さらに１７５℃×１４時間の人工時効処理を施した後に測定した、ＥＬＬが１５．０％以上であることを特徴とする請求項３に記載の成形用Ａｌ−Ｍｇ−Ｓｉ系アルミニウム合金冷延板。
【請求項５】
請求項１又は２に記載のＡｌ−Ｍｇ−Ｓｉ系アルミニウム合金冷延板の製造方法であって、請求項１に記載の成分組成を有するアルミニウム合金溶湯を薄スラブ連続鋳造機を用いて、厚み３〜１５ｍｍのスラブに連続的に鋳造し、
前記スラブに均質化処理及び熱間圧延を施すことなく、コイルに直接巻き取った後、中間焼鈍を施すことなく、最終冷延率５０〜９５％の冷間圧延を施すことを特徴とするＡｌ−Ｍｇ−Ｓｉ系アルミニウム合金冷延板の製造方法。
【請求項６】
請求項３又は４に記載のＡｌ−Ｍｇ−Ｓｉ系アルミニウム合金冷延板の製造方法であって、請求項３に記載の成分組成を有するアルミニウム合金溶湯を薄スラブ連続鋳造機を用いて、厚み３〜１５ｍｍのスラブに連続的に鋳造し、
前記スラブに均質化処理及び熱間圧延を施すことなく、コイルに直接巻き取った後、中間焼鈍を施すことなく、最終冷延率５０〜９５％の冷間圧延を施すことを特徴とする成形用Ａｌ−Ｍｇ−Ｓｉ系アルミニウム合金冷延板の製造方法。
【発明の詳細な説明】
【技術分野】
【０００１】
本発明は、溶体化・時効処理後に高強度、高耐力で耐衝撃性に優れる、Ａｌ−Ｍｇ−Ｓｉ系アルミニウム合金冷延板及びその製造方法に関するものである。
【背景技術】
【０００２】
近年、地球温暖化による気候変動が激しさを増しており、ＣＯ２ガスの排出削減が急務となっている。このため、自動車の燃費向上のため、さらなる軽量化が求められており、例えば、自動車用の各種構造部材として、６０００系アルミニウム合金板が採用されている。６０００系アルミニウム合金板は、高強度を有し、成形性に優れ、衝突時のエネルギーを吸収できる材料が要求されている。このため、自動車用の各種構造部材に適用する材料として、強度と圧壊特性のバランスに優れた構造部材用アルミニウム合金板も開発されている。
【０００３】
例えば、特許文献１には、質量％で、Ｍｇ：０．３〜１．５％、Ｓｉ：０．３〜１．５％を各々含有するとともに、残部がＡｌ及び不可避的不純物からなるアルミニウム合金板であって、この板の示差走査熱分析曲線において、２００〜３２０℃の温度範囲内に発熱ピークが１つだけ存在し、かつ、この１つだけの発熱ピークが２００〜２７０℃の温度範囲内に存在するとともに、発熱ピークの高さが１０μＷ／ｍｇ以上であることを特徴とする強度と圧壊特性のバランスに優れた構造部材用アルミニウム合金板が記載されている。これによると、通常の圧延によって製造され、構造部材への成形性を低下させずに、自動車の衝突時における強度と圧壊特性のバランスを満たした６０００系アルミニウム合金板と、前記圧壊特性を満たすアルミニウム合金構造部材を提供することができるとのことである。
【０００４】
さらに特許文献２には、自動車の骨格構造に用いる材料として、Ｍｇ：０．５〜１．３質量％、Ｓｉ：０．７〜１．５質量％を含み、  Ｍｎ：０．０５〜０．５質量％、Ｚｒ：０．０４〜０．２０質量％、およびＣｒ：０．０４〜０．２０質量％から選択される一種以上をさらに含み、残部がＡｌおよび不可避不純物であり、粒界上に存在する０．０５μｍ以上の遷移元素系の分散粒子の数密度が０．００１個／ｎｍ以下であり、２００〜２５０℃で１０〜３０分保持する人工時効処理後の粒界のＰＦＺ幅が６０ｎｍ以下である、Ａｌ−Ｍｇ−Ｓｉ系アルミニウム合金板が提唱されている。これによると、冷延板に対して、溶体化処理を行い、その溶体化処理温度での保持後の平均冷却速度を厳密に制御することにより、最終的に得られるアルミニウム合金板の結晶粒界上に存在する遷移元素系の分散粒子の数密度を十分に低減し、ＰＦＺ幅を低減させ、曲げ性を向上することができるとのことである。
【０００５】
ところで、自動車用の各種構造部材は、一般的に６０００系アルミニウム合金押出材をプレス加工、鍛造加工することによっても製造されてきた。例えば、特許文献３には、Ｓｉ：０．７〜１．３％(質量％、以下同じ)、Ｍｇ：０．５５〜０．９５％、Ｃｕ：０．２７〜０．４３％、Ｍｎ：０．１７〜０．４３％、Ｃｒ：０．０７〜０．２３％、およびＺｒ：０．１０〜０．２４％を含有し、残部がＡｌおよび不可避的不純物からなり、かつ［Ｓｉ％］×１．７３−［Ｍｇ％］＞０．３５％を満足する組成を有し、断面の肉厚中心部は平均結晶粒１０μｍ以下の亜結晶粒組織をそなえ、該亜結晶組織が前記断面に占める割合が７０％以上であることを特徴とする耐食性に優れた高強度、高靭性アルミニウム合金鍛造材が記載されている。これによると、車両構造部材用として好適に使用し得る耐食性に優れた高強度、高靭性のＡｌ−Ｍｇ−Ｓｉ系アルミニウム合金鍛造材が提供できるとのことである。
【０００６】
さらに特許文献４には、Ｍｇ：０．３〜２．０ｍａｓｓ％、Ｓｉ：０．６〜２．０ｍａｓｓ％を含有し、Ｍｎ：０．０４％〜０．５０ｍａｓｓ％及びＣｒ：０．０４％〜０．３０ｍａｓｓ％の１種又は２種を更に含有し、残部Ａｌ及び不可避的不純物からなるアルミニウム合金からなり、昇温速度６０℃／分で５３０℃まで昇温後において、隣接する結晶粒の粒界が１５°未満の小角粒界である存在確率が５０％以上であることを特徴とする熱間成形用アルミニウム合金板が記載されている。これによると、高歪み速度域における高温延性が高く、高速成形による量産性に優れたアルミニウム合金板及びその製造方法を提供されるとのことである。このように、昇温速度６０℃／分で５３０℃まで昇温後において、隣接する結晶粒の粒界が１５°未満の小角粒界である存在確率が５０％以上となるアルミニウム合金板が提唱されている。
【先行技術文献】
【特許文献】
【０００７】
【特許文献１】特開２０１７−１７９４６９号公報
【特許文献２】特開２０１８−１００４３５号公報
【特許文献３】特開２０１３−０７６１６７号公報
【特許文献４】特開２０１６−０２３３５４号公報
【非特許文献１】Ａｌ−Ｍｇ−Ｓｉ系合金の時効析出研究を振り返って  軽金属第６３巻  第９号（２０１３），３１８-３２８
【発明の概要】
【発明が解決しようとする課題】
【０００８】
確かに６０００系のアルミニウム押出材又は合金板は、プレス、鍛造加工用の元材として使用されており、鍛造材は自動車用の各種構造部材に適用され、高靱性で耐衝撃性に優れている。特許文献１では、構造部材の人工時効処理後の組織を、β”相が抑制されるとともに、β’相の存在量が増した、強度と圧壊特性のバランスを向上させた組織とするために、素材板や構造部材の、人工時効処理前の段階でのＤＳＣで測定された規定の温度範囲における発熱ピーク値やピーク個数を規定している。しかしながら、上記アルミニウム合金板（成形素材板）は、Ｍｇ、Ｓｉなどの各元素の十分な固溶量を得るために、熱間圧延板や冷間圧延板などの圧延板に対して、５５０℃以上の保持温度での溶体化処理および焼入れ処理などの調質（Ｔ４）が施されたものであるため、圧延板の残留塑性歪や合金組成等にもよるが、再結晶粒が粗大化する虞がある。
【０００９】
また、特許文献２では、ＰＦＺ幅が十分に低減されているという特性は、溶体化処理後のアルミニウム合金板（すなわち、Ｔ４材）に対して人工時効処理を行い、すなわちＴ６材になるように調質することで、とりわけ顕著に発現することができるとしている。しかしながら、上記アルミニウム合金板は、Ｍｇ、Ｓｉなどの各元素の十分な固溶量を得るために、冷間圧延板に対して、５５０℃以上の保持温度での溶体化処理および焼入れ処理などの調質（Ｔ４）が施されたものであるため、冷間圧延板の残留塑性歪や合金組成等にもよるが、再結晶粒が粗大化する虞がある。
【００１０】
特許文献３では、十分な強度を得るためには、さらにＳｉ量、Ｍｇ量を［Ｓｉ％］×１．７３−［Ｍｇ％］＞０．３５％の関係式を満足するよう制御することが必要であるとしている。しかしながら、Ｓｉ／Ｍｇ比を高くした過剰Ｓｉ型の６０００系アルミニウム合金板においては、強度が高くなるものの、その成分組成や製板条件にもよるが、溶体化処理後の時効処理によって結晶粒界に中間相として比較的粗大なβ”，β’等の金属間化合物が析出することで、耐衝撃性特性が劣化することが懸念される。
【００１１】
引用文献４では、昇温速度６０℃／分で５３０℃まで昇温後において、隣接する結晶粒の粒界が１５°未満の小角粒界である存在確率が５０％以上となるアルミニウム合金板が示されている。しかしながら、成形品の耐衝撃性については何ら示されていない。
【００１２】
以上のことから、自動車用の各種構造部材を製造するための元板として、溶体化・時効処理後に高強度、高耐力で耐衝撃性に優れる、６０００系アルミニウム合金冷延板を安価に製造する必要がある。
本発明は、このような課題を解決するために案出されたものであり、溶体化・時効処理後に高強度、高耐力で耐衝撃性に優れる、Ａｌ−Ｍｇ−Ｓｉ系アルミニウム合金冷延板およびその製造方法を提供することを目的とするものである。
【課題を解決するための手段】
【００１３】
本発明の溶体化・時効処理後に高強度、高耐力で耐衝撃性に優れる、Ａｌ−Ｍｇ−Ｓｉ系アルミニウム合金冷延板は、その目的を達成するために、Ｓｉ：０．５０〜０．９０質量％、Ｆｅ：０．７０質量％未満、Ｃｕ：０．１０〜０．９０質量％、Ｍｇ：０．８０〜１．７質量％、Ｍｎ：０．１０〜１．３質量％、Ｃｒ：０．２０〜０．９０質量％、Ｔｉ：０．００５〜０．１０質量％及び残部がＡｌ及び不可避的不純物からなり、Ｓｉ／Ｍｇ比が０．４〜０．９の範囲である成分組成を有するアルミニウム合金冷延板であって、Ｌ方向を長手方向とする試験片の引張り強度をＵＴＳＬと定義し、Ｌ方向を長手方向とする試験片の０．２％耐力をＹＳＬと定義し、Ｌ方向を長手方向とする試験片のシャルピー値をＳＬと定義し、ＬＴ方向を長手方向とする試験片のシャルピー値をＳＬＴと定義すると、５５０℃×５分間の溶体化処理を施し、さらに１７５℃×１４時間の人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上であることを特徴とする。
【００１４】
また、本発明のＡｌ−Ｍｇ−Ｓｉ系アルミニウム合金冷延板は、Ｌ方向を長手方向とする試験片の伸びをＥＬＬと定義すると、５５０℃×５分間の溶体化処理を施し、さらに１７５℃×１４時間の人工時効処理を施した後に測定した、ＥＬＬが１５．０％以上であることが好ましい。
【００１５】
本発明の溶体化・時効処理後に高強度、高耐力で耐衝撃性に優れる、成形用Ａｌ−Ｍｇ−Ｓｉ系アルミニウム合金冷延板は、その目的を達成するために、Ｓｉ：０．５０〜０．９０質量％、Ｆｅ：０．７０質量％未満、Ｃｕ：０．１０〜０．９０質量％、Ｍｇ：０．８０〜１．７質量％、Ｍｎ：０．１０〜１．３質量％、Ｃｒ：０．２０〜０．９０質量％、Ｔｉ：０．００５〜０．１０質量％及び残部がＡｌ及び不可避的不純物からなり、Ｓｉ／Ｍｇ比が０．４〜０．９の範囲である成分組成を有するアルミニウム合金冷延板であって、Ｌ方向を長手方向とする試験片の引張り強度をＵＴＳＬと定義し、Ｌ方向を長手方向とする試験片の０．２％耐力をＹＳＬと定義し、Ｌ方向を長手方向とする試験片のシャルピー値をＳＬと定義し、ＬＴ方向を長手方向とする試験片のシャルピー値をＳＬＴと定義すると、５５０℃×５分間の溶体化処理を施し、さらに１７５℃×１４時間の人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上であることを特徴とする。
【００１６】
また、本発明の成形用Ａｌ−Ｍｇ−Ｓｉ系アルミニウム合金冷延板は、Ｌ方向を長手方向とする試験片の伸びをＥＬＬと定義すると、５５０℃×５分間の溶体化処理を施し、さらに１７５℃×１４時間の人工時効処理を施した後に測定した、ＥＬＬが１５．０％以上であることが好ましい。
【００１７】
本発明のＡｌ−Ｍｇ−Ｓｉ系アルミニウム合金冷延板の製造方法は、前記成分組成を有するアルミニウム合金溶湯を薄スラブ連続鋳造機を用いて、厚み３〜１５ｍｍのスラブを連続的に鋳造し、前記スラブに均質化処理及び熱間圧延を施すことなく、直接ロールに巻き取った後、中間焼鈍を施すことなく、最終冷延率５０〜９５％の冷間圧延を施すことを特徴とする。
本発明の成形用Ａｌ−Ｍｇ−Ｓｉ系アルミニウム合金冷延板の製造方法は、前記成分組成を有するアルミニウム合金溶湯を薄スラブ連続鋳造機を用いて、厚み３〜１５ｍｍのスラブを連続的に鋳造し、前記スラブに均質化処理及び熱間圧延を施すことなく、直接ロールに巻き取った後、中間焼鈍を施すことなく、最終冷延率５０〜９５％の冷間圧延を施すことを特徴とする。
【発明の効果】
【００１８】
本発明のＡｌ−Ｍｇ−Ｓｉ系アルミニウム合金冷延板は、溶体化・時効処理後に高強度、高耐力で耐衝撃性に優れるものである。Ａｌ−Ｍｇ−Ｓｉ系アルミニウム合金のＳｉ／Ｍｇ比を０．４〜０．９の範囲に限定して過剰Ｓｉ量及び過剰Ｍｇ量を減らすことで、人工時効処理時に生成するＰＦＺの幅を小さくすることができ、結晶粒界に中間相として析出するβ”，β’等の金属間化合物の成長を抑制することができる。したがって、溶体化・時効処理後の耐衝撃性に優れたものとすることができる。
【００１９】
本発明のＡｌ−Ｍｇ−Ｓｉ系アルミニウム合金冷延板の製造方法は、Ｍｎ、Ｃｒを適量含有させるとともにＳｉ／Ｍｇ比を０．４〜０．９の範囲に限定したＡｌ−Ｍｇ−Ｓｉ系合金溶湯を薄スラブ連続鋳造機によって、連続的に鋳造する際、スラブ１／４厚みにおける鋳造凝固中のスラブ冷却速度を４０〜２００℃／secとすることにより、Ａｌ−Ｆｅ（Ｍｎ・Ｃｒ）−Ｓｉの晶出物のサイズを非常に細かくすることができ、晶出量も少なくすることができる。このため、溶体化処理を施した後のＳｉ固溶量を高く保つことができ、強化相であるＭｇ−Ｓｉ系化合物に有効に利用されるＳｉ量を確保することが可能となり、溶体化・時効処理後の強度及び耐力を高めることができる。
【００２０】
また、本発明のＡｌ−Ｍｇ−Ｓｉ系アルミニウム合金冷延板の製造方法は、Ｍｎ、Ｃｒを適量含有させるとともにＳｉ／Ｍｇ比を０．４〜０．９の範囲に限定したＡｌ−Ｍｇ−Ｓｉ系合金溶湯を薄スラブ連続鋳造機によって、連続的に鋳造して直接ロールに巻き取り、均質化処理や中間焼鈍することなく、最終板厚まで冷間圧延を施すため、スラブ中のＭｎ、Ｃｒ固溶量を高く保つことができる。このため、溶体化処理を施した後の金属組織を平均結晶粒径２０μｍ未満の再結晶組織とすることができ、結晶粒界の存在密度が高まって、溶体化・時効処理後の耐衝撃性に優れたものとなる。
【００２１】
したがって、溶体化・時効処理後に高強度、高耐力で耐衝撃性に優れる、Ａｌ−Ｍｇ−Ｓｉ系アルミニウム合金冷延板を提供することができる。
【図面の簡単な説明】
【００２２】
【図１】図１は、計装化シャルピー試験片を示す図である。
【発明を実施するための形態】
【００２３】
従来の６０００系アルミニウム合金板は、その成分組成あるいは製造工程にもよるが、溶体化処理を施し、冷間成形又は熱間成形後、さらに時効処理を施すことにより、高強度となるものの、自動車用の各種構造部材に適用する際、耐衝撃性に劣るという場合がある。しかも、６０００系アルミニウム合金板について、溶体化・時効処理を施した場合の耐衝撃性、耐衝撃性に関する異方性については十分に検討されていない。したがって、用いる材料として、溶体化・時効処理後に高強度、高耐力で、圧延方向及び板幅方向ともに耐衝撃性に優れるものが求められる。
【００２４】
前述のように、Ｓｉ／Ｍｇ比を高くした過剰Ｓｉ型の６０００系アルミニウム合金板においては、強度は高くなるものの、その成分組成や製板条件にもよるが、溶体化処理後の時効処理によって結晶粒界に中間相として比較的粗いβ”，β’等の金属間化合物が析出することで、耐衝撃性が低下することが懸念される。したがって、過剰Ｓｉ型の６０００系アルミニウム合金板においても、溶体化・時効処理後の耐衝撃性について調査しておく必要性がある。
【００２５】
一方、Ｓｉ／Ｍｇ比をコントロール（０．４〜０．９）し、過剰Ｓｉ量及び過剰Ｍｇ量を低減した６０００系アルミニウム合金板とすることで、人工時効処理時に生成するＰＦＺの幅を小さくすることができ、結晶粒界に中間相として析出するβ”，β’等の金属間化合物の成長を抑制することができ、耐衝撃性に優れたものとすることができる。しかしながら、バランス型の６０００系アルミニウム合金板は、その成分組成あるいは製造工程にもよるが、自動車用の各種構造部材として、延性、耐衝撃性に優れるものの、人工時効処理後の強度が低下してしまう虞がある。
【００２６】
本発明者等は、Ｍｇ／Ｓｉ比を変化させたＡｌ−Ｍｇ−Ｓｉ系アルミニウム合金冷延板の調査を通じて、溶体化・時効処理後に高強度、高耐力で耐衝撃性に優れる、Ａｌ−Ｍｇ−Ｓｉ系アルミニウム合金冷延板を得るべく鋭意検討を重ね、本発明に到達した。
以下にその内容を説明する。
【００２７】
まず、本発明のＡｌ−Ｍｇ−Ｓｉ系アルミニウム合金冷延板に含まれる各元素の作用、適切な含有量等について説明する。
〔Ｓｉ：０．５０〜０．９０質量％〕
Ｓｉは、鋳塊鋳造時の冷却速度にもよるが、Ａｌ−（Ｆｅ・Ｍｎ）−Ｓｉ等の微細な金属間化合物を晶出させ、一部はマトリックス内に固溶し、強度を高める。人工時効処理では、Ｍｇ−Ｓｉ系化合物が均一微細に析出してさらに強度を高めるので、必須の元素である。
Ｓｉ含有量が０．５０質量％未満であると、Ｍｇ−Ｓｉ系化合物の析出量も減少するため、所定の強度、０．２％耐力が得られない虞がある。Ｓｉ含有量が０．９０質量％を超えると、アルミニウム合金板の強度、０．２％耐力は高くなるものの、耐衝撃性が低下する虞がある。
したがって、Ｓｉ含有量は、０．５０〜０．９０質量％の範囲とする。より好ましいＳｉ含有量は、０．５０〜０．８５質量％の範囲である。さらに好ましいＳｉ含有量は、０．５０〜０．８０質量％の範囲である。
【００２８】
〔Ｆｅ：０．７０質量％未満〕
Ｆｅは、スラブ鋳造時の冷却速度にもよるが、Ａｌ−Ｆｅ（Ｃｒ・Ｍｎ）−Ｓｉ等の微細な金属間化合物を晶出させ、アルミニウム合金板の強度を増加させるので、必須の元素である。
Ｆｅ含有量が０．７０質量％を超えると、Ａｌ−（Ｆｅ・Ｍｎ）−Ｓｉ等の金属間化合物が粗大化することにより、所定の０．２％耐力が得られない虞がある。
したがって、Ｆｅ含有量は、０．７０質量％未満の範囲とする。より好ましいＦｅ含有量は、０．１０〜０．７０質量％未満の範囲である。さらに好ましいＦｅ含有量は、０．１５〜０．６５質量％未満の範囲である。
【００２９】
〔Ｃｕ：０．１０〜０．９０質量％〕
Ｃｕ含有量は、強度を増加させる元素であり、一部マトリックス中に固溶して固溶体強化を促進するとともに、Ａｌ−Ｍｇ−Ｓｉ−Ｃｕ系化合物を形成して強度を高めるので、必須の元素である。
Ｃｕ含有量が０．１０質量％未満であると、所定の強度、０．２％耐力が得られない虞がある。Ｃｕ含有量が０．９０質量％を超えると、耐衝撃性が低下する虞がある。
したがって、Ｃｕ含有量は、０．１０〜０．９０質量％の範囲とする。より好ましいＣｕ含有量は、０．１５〜０．９０質量％の範囲である。さらに好ましいＣｕ含有量は、０．２０〜０．８５質量％の範囲である。
【００３０】
〔Ｍｇ：０．８０〜１．７質量％〕
Ｍｇは、一部はマトリックス内に固溶し、強度を高める。人工時効処理では、自然時効によってマトリックスに析出した微細なクラスターを核として、Ｍｇ−Ｓｉ系化合物が均一微細に析出してさらに強度を高めるので、必須の元素である。
Ｍｇ含有量が０．８０質量％未満であると、所定の強度が得られない虞がある。Ｍｇ含有量が１．７質量％を超えると、所定の０．２％耐力が得られず、耐衝撃性が低下する虞がある。したがって、好ましいＭｇ含有量は、０．８０〜１．７質量％の範囲とする。より好ましいＭｇ含有量は、０．８５〜１．７質量％の範囲である。さらに好ましいＭｇ含有量は、０．８５〜１．６質量％の範囲である。
【００３１】
〔Ｍｎ：０．１０〜１．３質量％〕
Ｍｎは、一部マトリックス中に固溶して固溶体強化を促進するとともに、溶体化処理を施した際に再結晶を遅延させて結晶粒微細化剤として作用する。また、Ｍｎは、本発明の合金組成の範囲内では、鋳造時および溶体化処理時に生成するＡｌ−Ｆｅ（Ｍｎ・Ｃｒ）−Ｓｉ等の微細な金属間化合物を構成する元素でもあり、強度を高くするため、必須元素である。
Ｍｎ含有量が０．１０質量％未満であると、耐衝撃性が低下する虞がある。Ｍｎ含有量が１．３質量％を超えると、Ａｌ−Ｆｅ（Ｍｎ・Ｃｒ）−Ｓｉ等の金属間化合物生成量が増加することにより、人工時効処理後のＭｇ−Ｓｉ系化合物の析出量が少なくなり、所定の強度、０．２％耐力が得られない虞がある。
したがって、好ましいＭｎ含有量は、０．１０〜１．３質量％の範囲とする。より好ましいＭｎ含有量は、０．１０〜１．２５質量％の範囲である。さらに好ましいＭｎ含有量は、０．１５〜１．２質量％の範囲である。
【００３２】
〔Ｃｒ：０．２０〜０．９０質量％〕
Ｃｒは、一部マトリックス中に固溶して固溶体強化を促進するとともに、溶体化処理を施した際に再結晶を遅延させて結晶粒微細化剤として作用する。また、Ｃｒは、本発明の合金組成の範囲内では、鋳造時および溶体化処理時に生成するＡｌ−Ｆｅ（Ｍｎ・Ｃｒ）−Ｓｉ等の微細な金属間化合物を構成する元素でもあり、強度、０．２％耐力を高くするため、必須元素である。
Ｃｒ含有量が０．２０質量％未満であると、耐衝撃性が低下する虞がある。Ｃｒ含有量が０．９０質量％を超えると、Ａｌ−Ｆｅ（Ｍｎ・Ｃｒ）−Ｓｉ等の金属間化合物生成量が増加することにより、強度が低下するとともに、冷延板の製造が困難になる虞がある。
したがって、好ましいＣｒ含有量は、０．２０〜０．９０質量％の範囲とする。より好ましいＣｒ含有量は、０．３０〜０．９０質量％の範囲である。さらに好ましいＣｒ含有量は、０．４０〜０．８５質量％の範囲である。
【００３３】
〔Ｔｉ：０．００５〜０．１０質量％〕
Ｔｉは鋳塊鋳造時に結晶粒微細化剤として作用し、鋳造割れを防止することができるので、必須の元素である。勿論、Ｔｉは単独で添加してもよいが、Ｂと共存することによりさらに強力な結晶粒の微細化効果を期待できるので、Ａｌ−５％Ｔｉ−１％Ｂなどのロッドハードナーでの添加であってもよい。
Ｔｉ含有量が、０．００５質量％未満であると、鋳塊鋳造時の微細化効果が不十分なため、鋳造割れを招くおそれがあり、好ましくない。Ｔｉ含有量が、０．１０質量％を超えると、鋳塊鋳造時にＴｉＡｌ３等の粗大な金属間化合物が晶出して、最終板におけるプレス成形性や曲げ加工性を低下させるおそれがあるため、好ましくない。
したがって、Ｔｉ含有量は、０．００５〜０．１０質量％の範囲とする。より好ましいＴｉ含有量は、０．００５〜０．０７質量％の範囲である。さらに好ましいＴｉ含有量は、０．０１〜０．０５質量％の範囲である。
【００３４】
〔Ｓｉ／Ｍｇ比が０．４〜０．９の範囲である〕
Ｓｉ／Ｍｇ比を０．４〜０．９の範囲に限定することで、人工時効処理時に生成するＰＦＺの幅を小さくすることができ、結晶粒界に中間相として析出するβ”，β’等の金属間化合物の成長を抑制することができ、耐衝撃性を向上させることができる。
Ｓｉ／Ｍｇ比が０．４未満であると、強化相としてのＭｇ−Ｓｉ系化合物の析出量が低下し、強度が低下するため、好ましくない。Ｓｉ／Ｍｇ比が０．９を超えると、時効処理によって結晶粒界に中間相として比較的粗いβ”，β’等の金属間化合物が析出することで、耐衝撃性が低下する虞があるため、好ましくない。
したがって、Ｓｉ／Ｍｇ比を０．４〜０．９の範囲に限定する。
【００３５】
〔その他の不可避的不純物〕
不可避的不純物は原料地金、返り材等から不可避的に混入するもので、それらの許容できる含有量は、例えば、Ｚｎの０．２０質量％未満、Ｎｉの０．１０質量％未満、Ｚｒの０．０５質量％未満、Ｂの０．０５質量％未満、Ｇａ又はＶの０．０５質量％未満、Ｐｂ、Ｂｉ、Ｓｎ、Ｎａ、Ｃａ、Ｓｒについては、それぞれ０．０２質量％未満、その他各０．０５質量％未満であって、この範囲で管理外元素を含有しても本発明の効果を妨げるものではない。
【００３６】
〔金属組織が平均結晶粒径２０μｍ未満の再結晶組織であり、〕
Ａｌ−Ｍｇ−Ｓｉ系アルミニウム合金冷延板を成形して自動車用の各種構造部材に適用するに当たっては、溶体化処理を施した後の金属組織を再結晶組織として、結晶粒を細かくしておく必要がある。金属組織を再結晶組織として、結晶粒を細かくしておくと、結晶粒界の存在密度が高まって、時効処理時に結晶粒界に中間相として析出するβ”，β’等の金属間化合物の成長が抑制され、時効処理後の耐衝撃性を向上することができる。したがって、本発明では、５５０℃×５分間の溶体化処理を施し、さらに１７５℃×１４時間の人工時効処理を施した後に測定した、金属組織が平均結晶粒径２０μｍ未満の再結晶組織であると規定した。
【００３７】
〔ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上である〕
Ａｌ−Ｍｇ−Ｓｉ系アルミニウム合金冷延板を成形して自動車用の各種構造部材に適用するに当たっては、溶体化・時効処理後に高強度、高耐力で耐衝撃性に優れている必要がある。溶体化・時効処理後に高強度、高耐力で耐衝撃性に優れていると、自動車用の各種構造部材の設計の自由度が高まる。
【００３８】
材料の強度は引張り試験を行った時の引張り強度で、耐力は引張り試験を行った時の０．２％耐力で、耐衝撃性はシャルピー衝撃試験を行った時のシャルピー衝撃値を比較することによって知ることができる。
したがって、本発明では、Ｌ方向（圧延方向）を長手方向とする試験片の引張り強度をＵＴＳＬと定義し、Ｌ方向（圧延方向）を長手方向とする試験片の０．２％耐力をＹＳＬと定義し、Ｌ方向（圧延方向）を長手方向とする試験片のシャルピー値をＳＬと定義し、ＬＴ方向（板幅方向）を長手方向とする試験片のシャルピー値をＳＬＴと定義すると、５５０℃×５分間の溶体化処理を施し、さらに１７５℃×１４時間の人工時効処理を施した後に測定した、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上であると規定した。
なお、上記したＵＴＳＬ、ＹＳＬ、ＳＬ、ＳＬＴ等の特性を測定する前に施す熱処理条件としては、５５０℃×５分間の溶体化処理後に、例えば、室温にて７２時間以内の自然時効を施し、さらに１７５℃×１４時間の人工時効処理を施すものであってもよいし、５５０℃×５分間の溶体化処理後に、例えば、自然時効を施さず、さらに１７５℃×１４時間の人工時効処理を施すものであってもよい。
【００３９】
詳細は後記の実施例の記載に譲るとして、自動車用の各種構造部材に適用する本発明のＡｌ−Ｍｇ−Ｓｉ系アルミニウム合金冷延板としては、５５０℃×５分間の溶体化処理を施し、さらに１７５℃×１４時間の人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上の特性を示すものが好適である。
【００４０】
また詳細は後記の実施例の記載に譲るとして、いずれにしても、前記特定の成分組成を有し、且つ５５０℃×５分間の溶体化処理を施し、さらに１７５℃×１４ｈｒｓの人工時効処理を施した後に測定した、金属組織が平均結晶粒径２０μｍ未満の再結晶組織であり、ＵＴＳＬが３４０ＭＰａ以上であり、ＹＳＬが３００ＭＰａ以上であり、ＳＬが１６．０Ｊ／ｃｍ２以上であり、ＳＬＴが１３．０Ｊ／ｃｍ２以上なる値を呈するものが、本発明の溶体化・時効処理後に高強度、高耐力で耐衝撃性に優れる、Ａｌ−Ｍｇ−Ｓｉ系アルミニウム合金冷延板となる。
【００４１】
次に、上記のような溶体化・時効処理後に高強度、高耐力で耐衝撃性に優れる、Ａｌ−Ｍｇ−Ｓｉ系アルミニウム冷延板を製造する方法の一例について簡単に紹介する。
〔溶解・溶製〕
溶解炉に原料を投入し、所定の溶解温度に到達したら、フラックスを適宜投入して攪拌を行い、さらに必要に応じてランス等を使用して炉内脱ガスを行った後、鎮静保持して溶湯の表面から滓を分離する。
この溶解・溶製では、所定の合金成分とするため、母合金等再度の原料投入も重要ではあるが、上記フラックス及び滓がアルミニウム合金溶湯中から湯面に浮上分離するまで、鎮静時間を十分に取ることが極めて重要である。鎮静時間は、通常３０分以上取ることが望ましい。
【００４２】
溶解炉で溶製されたアルミニウム合金溶湯は、場合によって保持炉に一端移湯後、鋳造を行なうこともあるが、直接溶解炉から出湯し、鋳造する場合もある。より望ましい鎮静時間は４５分以上である。
必要に応じて、インライン脱ガス、フィルターを通してもよい。
インライン脱ガスは、回転ローターからアルミニウム溶湯中に不活性ガス等を吹き込み、溶湯中の水素ガスを不活性ガスの泡中に拡散させ除去するタイプのものが主流である。不活性ガスとして窒素ガスを使用する場合には、露点を例えば−６０℃以下に管理することが重要である。鋳塊の水素ガス量は、０．２０ｃｃ／１００ｇ以下に低減することが好ましい。
【００４３】
鋳塊の水素ガス量が多い場合には、鋳塊の最終凝固部にポロシティが発生するおそれがあるため、冷間圧延工程における１パス当たりの圧下率を例えば２０％以上に規制してポロシティを潰しておくことが好ましい。また、鋳塊に過飽和に固溶している水素ガスは、冷延コイルの熱処理条件にもよるが、最終板のプレス成形後であっても、例えばスポット溶接時に析出して、スポットビードに多数のブローホールを発生させる場合もある。このため、より好ましい鋳塊の水素ガス量は、０．１５ｃｃ／１００ｇ以下である。
【００４４】
〔薄スラブ連続鋳造機〕
薄スラブ連続鋳造機は、双ベルト鋳造機、双ロール鋳造機の双方を含むものとする。
双ベルト鋳造機は、エンドレスベルトを備え上下に対峙する一対の回転ベルト部と、当該一対の回転ベルト部の間に形成されるキャビティーと、上記回転ベルト部の内部に設けられた冷却手段とを備え、耐火物からなるノズルを通して上記キャビティー内に金属溶湯が供給されて連続的に薄スラブを鋳造するものである。
双ロール鋳造機は、エンドレスロールを備え上下に対峙する一対の回転ロール部と、当該一対の回転ロール部の間に形成されるキャビティーと、上記回転ロール部の内部に設けられた冷却手段とを備え、耐火物からなるノズルを通して上記キャビティー内に金属溶湯が供給されて連続的に薄スラブを鋳造するものである。
【００４５】
〔スラブの厚み３〜１５ｍｍ〕
薄スラブ連続鋳造機は、厚み３〜１５ｍｍの薄スラブを連続的に鋳造することが可能である。スラブ厚み３ｍｍ未満の場合には、鋳造が可能な場合であっても、最終板の板厚にもよるが、後述する最終圧延率５０〜９５％を実現することが困難となる。スラブ厚み１５ｍｍを超えると、スラブを直接ロールに巻き取ることが困難となる。このスラブ厚みの範囲であると、スラブの冷却速度は、スラブ厚さ１／４の付近で、４０〜１０００℃／秒程度となり、Ａｌ−Ｆｅ（Ｃｒ・Ｍｎ）−Ｓｉ等の金属間化合物が微細に晶出する。
【００４６】
〔冷間圧延〕
薄スラブ連続鋳造機を用いて、スラブを連続的に鋳造し、上記スラブに熱間圧延を施すことなく直接ロールに巻き取った後、冷間圧延を施す。このため、従来の半連続鋳造によって製造される鋳造スラブに必要となる面削工程、均質化処理工程、熱間圧延工程を省略することができる。薄スラブを直接巻き取ったロールは、冷延機に通され、通常何パスかの冷間圧延が施される。
【００４７】
〔最終冷延率５０〜９５％〕
最終冷延率５０〜９５％の冷間圧延を施した後、溶体化処理を施す。最終冷延率がこの範囲であれば、溶体化処理後の金属組織を平均結晶粒径２０μｍ未満の再結晶組織にして、溶体化・時効処理後に高強度、高耐力で耐衝撃性に優れる、Ａｌ−Ｍｇ−Ｓｉ系アルミニウム合金冷延板とすることができる。したがって、加工コストを低く抑えるとともに、遷移金属元素の固溶量を確保しながら冷間加工を加えることで転位が蓄積されて、溶体化処理工程によって平均結晶粒径２０μｍ未満に調整された再結晶組織を得ることが可能となる。
最終冷延率が５０％未満であると、冷間圧延時に蓄積される加工歪量が少なすぎて、溶体化処理によって平均結晶粒径２０μｍ未満の再結晶組織を得ることができない。最終冷延率が９５％を超えると、冷間圧延時に蓄積される加工歪量が多すぎて、加工硬化が激しく、エッジに耳割れを生じて圧延が困難となる。したがって、好ましい最終冷延率は、５０〜９５％の範囲である。より好ましい最終冷延率は、６０〜９５％の範囲である。さらに好ましい最終冷延率は、７０〜９０％の範囲である。
【００４８】
以上のような連続鋳造工程、冷間圧延工程を経ることにより、溶体化・時効処理後に高強度、高耐力で耐衝撃性に優れる、Ａｌ−Ｍｇ−Ｓｉ系アルミニウム合金冷延板を得ることができる。
【００４９】
次に、本発明のＡｌ−Ｍｇ−Ｓｉ系アルミニウム合金冷延板の成形品への適用例について以下に述べる。
〔溶体化処理〕
溶体化処理は、例えば、連続焼鈍炉にて５４０℃〜５７０℃の保持温度で１０〜３００秒間保持した後、その後急速に冷却する溶体化処理が好ましい。急速に冷却する手段としては、エアー噴射による空冷、若しくはミスト噴射による水冷が望ましい。溶体化処理は比較的短時間であるため、マトリックスに固溶していたＭｎ、Ｃｒは、金属間化合物を大きく成長させることなく、再結晶を遅延させて結晶粒微細化剤として作用し、再結晶の平均粒径を２０μｍ未満とすることができる。
保持温度が５４０℃未満であると、合金組成にもよるが再結晶組織を得ることが困難となる。保持温度が５７０℃を超えると、合金組成にもよるがバーニングを起こすおそれがある。保持時間が１０秒未満であると、板の実体温度が所定の温度に到達せず溶体化処理が不十分となるおそれがある。保持時間が３００秒を超えると、処理に時間がかかりすぎ、生産性が低下する。
【００５０】
〔自然時効〕
溶体化処理後、自然時効を行う場合は、室温に数時間〜６ヵ月放置するものであってもよいが、コイルの保管温度を適切に管理して、例えば、保持時間を１６〜７２時間等に規制しておくことが品質管理上は望ましい。
【００５１】
〔プレス成形〕
プレス成形は、得られた上記コイルを条割後、さらにシャーにて所定寸法の切り板とし、例えば、冷間プレス成形によって、所定の形状に成形する。溶体化処理後、自然時効を施して、冷間成形又は熱間成形を行い、さらに人工時効処理を施すことが好ましい。もちろん、溶体化処理後、自然時効を施さずに冷間成形又は熱間成形を行い、さらに人工時効処理を施してもよい。
【００５２】
〔人工時効処理〕
人工時効処理は、成形品を加熱炉に挿入することで行い、保持温度１５０〜２００℃で１〜７２時間保持とすることが好ましい。保持温度が１５０℃未満であると、成形品の強度および０．２％耐力が十分に増加せず、所定の機械的特性を得ることが困難となるため、好ましくない。
保持温度が２００℃を超えると、成形品の強度が低下して、所定の機械的特性を得ることが困難となるため、好ましくない。保持時間が１時間未満であると、成形品の実体温度が不均一のまま処理が終了する可能性があるため、好ましくない。保持時間が７２時間を超えると、生産性が低下するため、好ましくない。
【実施例】
【００５３】
まず各必須元素の含有量が供試材の諸特性に及ぼす影響について調査するため、以下のような供試材を作製した。
〔薄スラブ連続鋳造シミュレート材の作製〕
表１に示した２０水準の組成（合金Ｎｏ.１〜２０）に配合された各種インゴット各５ｋｇを＃２０坩堝内に挿入し、この坩堝を小型電気炉で加熱しインゴットを溶解した。次いで、溶湯中にランスを挿入して、Ｎ２ガスを流量１．０Ｌ／ｍｉｎで５分間吹き込んで脱ガス処理を行なった。その後３０分間の鎮静を行なって溶湯表面に浮上した滓を攪拌棒にて除去した。次に坩堝を小型電気炉から取り出して、溶湯を内寸法２００×２００×１６ｍｍの水冷金型に流し込み、薄スラブを作製した。坩堝中の溶湯から採取した各供試材（合金Ｎｏ．１〜２０）のディスクサンプルは、発光分光分析によって組成分析を行なった。その結果を表１に示す。この薄スラブの両面を３ｍｍずつ面削加工して、厚さ１０ｍｍとした後、均質化処理、熱間圧延を施すことなく、冷間圧延を施して板厚２．５ｍｍの冷延材とした。なお、冷間圧延工程の間に中間焼鈍処理は行っていない。この場合の最終冷延率は７５％であった。
【００５４】
次にこれらの冷延材（合金Ｎｏ．１〜２０）を所定の大きさに切断後、この冷延材をソルトバスに挿入して、５５０℃×５ｍｉｎの条件下で加熱保持し、ソルトバスから素早く取り出して水冷し溶体化処理を施した。その後、室温にて２４〜７２時間の自然時効を行ってＴ４材とした。これらＴ４材をアニーラーに挿入して、１７５℃×１４時間の人工時効処理を施して、供試材（実施例１〜１０、比較例１〜１０）とした。
【００５５】
【表１】
2020164946.tif 000003
【００５６】
次に、自然時効が供試材の諸特性に及ぼす影響について調査するため、以下のような供試材を作製した。
合金Ｎｏ.３の冷延材を所定の大きさに切断後、この冷延材をソルトバスに挿入して、５５０℃×５ｍｉｎの条件下で加熱保持し、ソルトバスから素早く取り出して水冷し溶体化処理を施した。その後、一部は自然時効を行わずにアニーラーに挿入して、１７５℃×１４時間の人工時効処理を施して、供試材（実施例１１）とした。また、一部は室温にて２４，４８，７２時間の自然時効を行ってＴ４材とし、これらＴ４材をアニーラーに挿入して、１７５℃×１４時間の人工時効処理を施して、供試材（実施例１２，１３，１４）とした。
【００５７】
次に、自然時効後のプレス成形（塑性変形）が供試材の諸特性に及ぼす影響について調査するため、以下のような供試材を作製した。
合金Ｎｏ.３の冷延材を所定の大きさに切断後、この冷延材をソルトバスに挿入して、５５０℃×５ｍｉｎの条件下で加熱保持し、ソルトバスから素早く取り出して水冷し溶体化処理を施した。その後、室温にて４８時間の自然時効を行ってＴ４材とした。このＴ４材について、冷間プレス成形を模擬して引張試験機を用いて室温にて２％予歪を導入し、さらにアニーラーに挿入して、１７５℃×１４時間の人工時効処理を施して、供試材（実施例１５）とした。
【００５８】
次に、このようにして得られた各供試材について、諸特性の測定、評価を行った。
〔引張試験による諸特性の測定〕
得られた各供試材の機械的特性評価は、引張り試験の引張り強度、０．２％耐力、伸び（破断伸び）の値によって行った。
具体的には、得られた供試材より、引張り方向が圧延方向に対して平行方向（Ｌ方向）になるようにＪＩＳ５号試験片を採取し、ＪＩＳＺ２２４１に準じて引張り試験を行って、引張り強度（ＭＰａ）、０．２％耐力（ＭＰａ）、伸び（％）を求めた。なお、これら引張り試験は、各供試材のＬ方向につき３回（ｎ＝３）行い、その平均値で算出した。
Ｌ方向を長手方向とする試験片の引張り強度ＵＴＳＬが３４０ＭＰａ以上であった供試材を強度評価良好（〇）とし、３４０ＭＰａ未満であった供試材を強度評価不良（×）とした。Ｌ方向を長手方向とする試験片の０．２％耐力ＹＳＬが３００ＭＰａ以上であった供試材を耐力評価良好（〇）とし、３００ＭＰａ未満であった供試材を耐力評価不良（×）とした。評価結果を表２に示す。
【００５９】
〔計装化シャルピー衝撃試験による耐衝撃性の評価〕
得られた各供試材の耐衝撃特性評価は、計装化シャルピー衝撃試験の吸収エネルギー、シャルピー衝撃値、下り傾き値の値によって行った。
具体的には、得られた供試材より、計装化シャルピー衝撃試験用の試験片として、圧延方向に対して０°方向（Ｌ方向）／９０°方向（ＬＴ方向）を長手方向として試料を採取し、図１に示すような５５ｍｍ×１０ｍｍ×２．５ｍｍ寸法（４５°Ｖノッチ，深さ２ｍｍ）の試験片（ｎ＝３）に加工した。計装化シャルピー衝撃試験の結果（荷重−変位曲線）から、各供試材の吸収エネルギー（Ｊ）、シャルピー値（Ｊ/ｃｍ２）、下り傾き値（Ｎ/ｍｍ/ｍｍ２）を算出した。
Ｌ方向を長手方向とする試験片のシャルピー値ＳＬが１６．０Ｊ/ｃｍ２以上であり、且つＬＴ方向を長手方向とする試験片のシャルピー値ＳＬＴが１３．０Ｊ/ｃｍ２以上であった供試材を耐衝撃性評価良好（〇）とした。Ｌ方向を長手方向とする試験片のシャルピー値ＳＬが１６．０Ｊ/ｃｍ２未満であったか、又は/及びＬＴ方向を長手方向とする試験片のシャルピー値ＳＬＴが１３．０Ｊ/ｃｍ２未満であった供試材を耐衝撃性評価不良（×）とした。評価結果を表２に示す。
【００６０】
【表２】
2020164946.tif 000004
【００６１】
〔平均結晶粒径の測定〕
得られた各供試材について、ＲＤ−ＳＴ面を研磨し、日本電子製走査電子顕微鏡（ＪＳＭ−６４９０Ａ）に装入し、結晶方位解析装置を用いて５００μｍ×５００μｍの範囲を測定した。得られた解析結果を、ＴＳＬ製ＯＩＭ  ＡＮＡＬＹＳＩＳによって解析し、結晶粒径のエリア平均を平均結晶粒径とした。評価結果を、表２に示す。
【００６２】
〔各供試材の特性評価〕
供試材の特性評価結果を示す表２における実施例１〜１０，１１〜１５は、本発明の組成範囲内であり、供試材のＬ方向を長手方向とする試験片の引張り強度ＵＴＳＬ、Ｌ方向を長手方向とする試験片の０．２％耐力ＹＳＬ、Ｌ方向を長手方向とする試験片のシャルピー値ＳＬ、ＬＴ方向を長手方向とする試験片のシャルピー値ＳＬＴとも全て、基準値を満たしていた。
具体的には、供試材のＬ方向を長手方向とする試験片の引張り強度ＵＴＳＬ：３４０ＭＰａ以上、Ｌ方向を長手方向とする試験片の０．２％耐力ＹＳＬ：３００ＭＰａ以上、Ｌ方向を長手方向とする試験片のシャルピー値ＳＬ：１６．０Ｊ/ｃｍ２以上、ＬＴ方向を長手方向とする試験片のシャルピー値ＳＬＴ：１３．０Ｊ/ｃｍ２以上の基準値を満たしていた。すなわち、実施例１〜１０，１１〜１５は、強度評価良好（〇）、耐力評価良好（〇）、耐衝撃性評価良好（〇）であった。
【００６３】
供試材の特性評価結果を示す表２における比較例１〜１０は、本発明の組成範囲外であり、供試材のＬ方向を長手方向とする試験片の引張り強度ＵＴＳＬ、Ｌ方向を長手方向とする試験片の０．２％耐力ＹＳＬ、Ｌ方向を長手方向とする試験片のシャルピー値ＳＬ、ＬＴ方向を長手方向とする試験片のシャルピー値ＳＬＴのうち、少なくとも一つについて、基準値を満たしていなかった。
比較例１は、Ｓｉ含有量が低すぎたため、強度評価不良（×）、耐力評価不良（×）であった。比較例２は、Ｓｉ含有量が高すぎたため、耐衝撃性評価不良（×）であった。
比較例３は、Ｆｅ含有量が高すぎたため、耐力評価不良（×）であった。
比較例４は、Ｃｕ含有量が低すぎたため、強度評価不良（×）、耐力評価不良（×）であった。比較例５は、Ｃｕ含有量が高すぎたため、耐衝撃性評価不良（×）であった。
比較例６は、Ｍｇ含有量が低すぎたため、強度評価不良（×）であった。比較例７は、Ｍｇ含有量が高すぎたため、耐力評価不良（×）、耐衝撃性評価不良（×）であった。
比較例８は、Ｍｎ含有量が低すぎたため、耐衝撃性評価不良（×）であった。比較例９は、Ｍｎ含有量が高すぎたため、強度評価不良（×）、耐力評価不良（×）であった。
比較例１０は、Ｃｒ含有量が低すぎたため、耐衝撃性評価不良（×）であった。
【００６４】
以上のことから、前記特定の成分組成を有し、且つＬ方向を長手方向とする試験片の引張り強度ＵＴＳＬ：３４０ＭＰａ以上、Ｌ方向を長手方向とする試験片の０．２％耐力ＹＳＬ：３００ＭＰａ以上、Ｌ方向を長手方向とする試験片のシャルピー値ＳＬ：１６．０Ｊ/ｃｍ２以上、ＬＴ方向を長手方向とする試験片のシャルピー値ＳＬＴ：１３．０Ｊ/ｃｍ２以上なる値を呈するものが、溶体化・時効処理後に高強度、高耐力で耐衝撃性に優れる、Ａｌ−Ｍｇ−Ｓｉ系アルミニウム合金冷延板であることが判る。
【図１】
2020164946.tif 000005